메트 포르 민 부부 ( 500 mg 용량 용 ) : 메트 포르 민 하이드 로 클로라이드 를 멀티 밀 을 사용 하 여 분쇄 하 였 다 . # 40 메 쉬 s . s . 체 를 통해 분쇄 된 메트 포르 민 하이드 로 클로라이드 및 카르복시메틸 셀룰로스 소듐 을 공동 - 시프팅 하 였 다 . 구아르 검 을 # 100 메 쉬 s . s . 체 를 통해 시프팅 하 였 다 . 시프팅 된 메트 포르 민 하이드 로 클로라이드 , 카르복시메틸 셀룰로스 및 구아르 검 을 20 분 동안 급속 혼합 과립 화기 에서 과립 화 시켰 다 . 교반 하 에 정제 수 중 의 메틸 파라 벤 및 프로필 파라 벤 을 첨가 함 으로써 결합제 용액 을 제조 하 였 다 . 메트 포르 민 하이드 로 클로라이드 , 카르복시메틸 셀룰로스 및 구아르 검 의 과립 화 된 혼합물 을 유동층 건조기 에서 결합제 용액 으로 과립 화 하 였 다 . 수득 된 습윤 과립 화 덩어리 를 건조 시켜 과립 을 얻 었 다 . 얻 은 과립 을 진동 시프 터 를 사용 하 여 16 # 체 를 통해 시프팅 시켰 다 . 크기 가 큰 과립 을 수집 하 고 멀티 밀 을 사용 하 여 분쇄 하 였 다 . 분쇄 된 과립 을 수집 하 고 진동 시프 터 를 사용 하 여 # 16 체 를 통해 시프팅 하 였 다 . 진동 시프 터 를 사용 하 여 체 # 40 을 통해 하이드 록 시프 로 필 메틸 셀룰로스 , 프레 겔 라틴 화 된 전분 , 폴리에틸렌 옥사이드 및 수소 화 된 피마자유 및 체 # 40 을 통해 마그네슘 스테아 레이트 를 공동 - 시프팅 하 였 다 . 미세 과립 및 공동 - 시프팅 된 하이드 록 시프 로 필 메틸 셀룰로스 , 프리 겔 라틴 화 된 전분 , 폴리에틸렌 옥사이드 및 수소 화 된 피마자유 를 혼합 하 여 윤활 사전 - 혼합물 을 제조 하 였 다 . 블렌더 에서 윤활 사전 - 혼합물 로 윤활 시킨 과립 을 분쇄 하 여 메트 포르 민 HCl 블 렌 드 를 수득 하 였 다 .